(57)【要約】【課題】本発明は、一体発泡成形品からエアー漏れ音が発生することなく、使用時のフィーリングの悪化を防止すると共に、成形時において発泡液の染み出しを防止するようにしたトリムカバーを提供する。【解決手段】トリムカバー２は、ミシン糸７による縫合で袋状に形成されている。このトリムカバー２は、実質的に通気性がない合成樹脂からなる表皮５と、表皮５の裏面に固着されて、通気性を有するスラブウレタンフォーム材６からなり、２層タイプである。さらに、スラブウレタンフォーム材６は、通気度が、５〜５０ｃｃ／ｃｍ２／ｓｅｃであり、密度が、４０〜５５ｋｇ／ｍ３であり、セル数が、５５〜８０個／２５ｍｍであり、２５％圧縮硬度が、９０〜２００Ｎ／１００ｃｍ２である。【選択図】図２
2010214997.tif 000002
【特許請求の範囲】
【請求項１】
表皮と、前記表皮の裏面に固着されたスラブウレタンフォーム材とがラミネートされてなり、発泡液の注入を可能にするように袋状に縫合されるトリムカバーにおいて、
前記表皮は、実質的に通気性が無く、
前記スラブウレタンフォーム材は、
通気度が、５〜５０ｃｃ／ｃｍ２／ｓｅｃ、
密度が、４０〜５５ｋｇ／ｍ３、
セル数が、５５〜８０個／２５ｍｍ、
２５％圧縮硬度が、９０〜２００Ｎ／１００ｃｍ２、
であることを特徴とするトリムカバー。
【発明の詳細な説明】
【技術分野】
【０００１】
本発明は、自動車のシート、ヘッドレスト、アームレストなどの一体発泡成形品に利用されるトリムカバーに関するものである。
【背景技術】
【０００２】
従来、このような分野の技術として、実開平２−６１６３８号公報がある。この公報に記載されたトリムカバーは、表皮とワディング(スラブウレタンフォーム材)とがラミネートされた２層タイプのものである。このトリムカバーに利用されている表皮は、表面に起毛を形成した布地、塩ビレザー等により形成され、ワディングは、スラブウレタンフォーム材等により形成されている。このワディングは、通気度が、１２０ｃｃ／ｃｍ２／ｓｅｃ以下であり、密度が、２０〜３５ｋｇ／ｍ３であり、セル数が、４０〜５０個／２５ｍｍである。このようなワディングを利用すると、ワディングへの発泡液の含浸量を少なくすることができ、これによって、薄いワディングを利用することができる。
【０００３】
一般的に、この２層タイプのトリムカバーは、通気性のある表皮とスラブウレタンフォーム材とが利用され、一体発泡成形品を安価に成形することができる。
なお、トリムカバーは、多数の適宜形状に裁断したトリムカバー片を袋状に縫製されている。
【０００４】
一方、以上のトリムカバーには、３層タイプのものもある。この３層タイプのトリムカバーは、表皮とスラブウレタンフォーム材とウレタンフォーム材の裏面に接着した非通気性フィルム(ポリウレタンフィルム、ポリエチレンフィルムなど)とからなる。この非通気性フィルムによって、発泡液がスラブウレタンフォーム材に含浸することがないため、硬化層が形成されず、使用時のフィーリングを悪化させることがない。しかしながら、非通気性フィルムによって、発泡液が縫合部分に集中するため、ミシン穴から発泡体が浸み出し易く、その結果、当て布などの対策が必要となり、コスト高を招来する。
【先行技術文献】
【特許文献】
【０００５】
【特許文献１】実開平２−６１６３８号公報
【発明の概要】
【発明が解決しようとする課題】
【０００６】
しかしながら、前述した従来のトリムカバーにおいて、２層タイプの場合、発泡液がスラブウレタンフォーム材に含浸する量を制御し難く、含浸量が多くなって硬化層が厚くなると、使用時のフィーリングを悪化させる。また、３層タイプの場合、発泡液が縫合部分に集中するため、ミシン穴から発泡体が浸み出し易くなるといった問題点があった。
しかも、非通気性フィルムを採用している３層タイプのトリムカバーを適用した一体発泡成型品の場合、使用時において、トリムカバーから空気が逃げ難いので、一体発泡成形品に残存している発泡液注入孔１００(図４参照)に空気が集中して、「プシュー」や「ピュー」といったエアー漏れ音が発生してしまう。
【０００７】
本発明は、一体発泡成形品からエアー漏れ音が発生することなく、使用時のフィーリングの悪化を防止すると共に、成形時において発泡液の浸み出しを防止するようにしたトリムカバーを提供することを目的とする。
【課題を解決するための手段】
【０００８】
本発明は、表皮と、前記表皮の裏面に固着されたスラブウレタンフォーム材とがラミネートされてなり、発泡液の注入を可能にするように袋状に縫合されるトリムカバーにおいて、
前記表皮は、実質的に通気性が無く、
前記スラブウレタンフォーム材は、
通気度が、５〜５０ｃｃ／ｃｍ２／ｓｅｃ、
密度が、４０〜５５ｋｇ／ｍ３、
セル数が、５５〜８０個／２５ｍｍ、
２５％圧縮硬度が、９０〜２００Ｎ／１００ｃｍ２、
であることを特徴とする。
【０００９】
このトリムカバーは、２層タイプであり、上記表皮及びスラブウレタンフォーム材を採用することで、３層タイプのトリムカバーの欠点であった一体発泡成形品からのエアー漏れ音や、成形時における発泡液の浸み出しを防止することができた。しかも、２層タイプの欠点であった使用時のフィーリングの悪化をも解消させることができた。
つまり、本発明に係るトリムカバーは、一体発泡成型品の使用時の加重により、縫合部分から均等に空気を逃がすことができるので、一体発泡成形品からエアー漏れ音が発生することなく、しかも、一体発泡成形時においても、縫合部分から均等にガスを逃がすことができるので、成形時において縫合部分から発泡液の浸み出しを防止することができる。  さらに、発泡液をスラブウレタンフォーム材に適度に且つ均等に含浸させることができるので、含浸量が多くなり過ぎて硬化層が厚くなり過ぎることがなく、使用時のフィーリングの悪化を防止することができる。また、発泡液がスラブウレタンフォーム材に局所的に含浸し難く、これによって含浸層による局所的な硬化も発生し難い。
【発明の効果】
【００１０】
本発明によれば、一体発泡成形品からエアー漏れ音が発生することなく、使用時のフィーリングの悪化を防止すると共に、成形時において発泡液の浸み出しを防止することができる。
【図面の簡単な説明】
【００１１】
【図１】本発明に係るトリムカバーを適用したヘッドレストの一実施形態を示す断面図である。
【図２】トリムカバーの要部拡大断面図である。
【図３】ヘッドレストの使用状態を示す斜視図である。
【図４】従来のヘッドレストを示す斜視図である。
【発明を実施するための形態】
【００１２】
以下、図面を参照しつつ本発明に係るトリムカバーの好適な実施形態について詳細に説明する。
【００１３】
図１に示すように、一体発泡成形品としてのヘッドレスト１は、袋状のトリムカバー２と、このトリムカバー２内に注入された発泡液(例えば発泡性ウレタン)が硬化してなるパッド体３と、パッド体３内のヘッドレストフレームに固定されたヘッドレストステー４とからなる。
【００１４】
図１及び図２に示すように、トリムカバー２は、各パーツ２ａ〜２ｅをミシン糸７による縫合で袋状に形成されている。このトリムカバー２は、実質的に通気性がない合成皮からなる表皮５と、表皮５の裏面に固着されて、通気性を有するスラブウレタンフォーム材６からなる２層タイプである。
【００１５】
さらに、スラブウレタンフォーム材６は、通気度が、５〜５０ｃｃ／ｃｍ２／ｓｅｃであり、密度が、４０〜５５ｋｇ／ｍ３であり、セル数が、５５〜８０個／２５ｍｍであり、２５％圧縮硬度が、９０〜２００Ｎ／１００ｃｍ２である。
【００１６】
この場合、トリムカバー２内に注入される発泡液の発泡圧は、０.５〜２.０ｋｇ／ｃｍ２が利用されている。
【００１７】
スラブウレタンフォーム材６の通気度を５〜５０ｃｃ／ｃｍ２／ｓｅｃにした理由として、通気性が高過ぎると、含浸し過ぎとなり、スラブウレタンフォーム材６が固くなり過ぎる。これに対して、通気性が低すぎると、大きなセルに発泡圧が集中し、局所的な表面硬化が発生する。
【００１８】
密度を４０〜５５ｋｇ／ｍ３でした理由として、密度が低過ぎると、スラブウレタンフォーム材６自体が発泡圧に負けて、発泡液の含浸を制御することができない。これに対して、密度が高過ぎると、弱い部分に発泡圧が集中し、局所的な表面硬化が発生する。
【００１９】
セル数を５５〜８０個／２５ｍｍとした理由として、セルの目が細か過ぎると、弱い部分に発泡圧が集中し、局所的な表面硬化が発生する。これに対して、セルの目が粗過ぎると、発泡液の含浸を制御することができない。
【００２０】
２５％圧縮硬度を９０〜２００Ｎ／１００ｃｍ２とした理由として、密閉度に寄与する硬度が高過ぎると、スラブウレタンフォーム材６自体が硬くなり過ぎる。これに対して、硬度が低すぎると、発泡圧にスラブウレタンフォーム材６が負けて、発泡液の含浸を制御することができない。
【００２１】
このような数値は、様々な実験結果から導き出されたものである。
【００２２】
このトリムカバー２は、２層タイプであり、前述した表皮５及びスラブウレタンフォーム材６を採用することで、３層タイプのトリムカバーの欠点であったヘッドレスト１からのエアー漏れ音や、成形時における発泡液の浸み出しを防止することができた。しかも、２層タイプの欠点であった使用時のフィーリングの悪化をも解消させることができた。
【００２３】
つまり、前述したトリムカバー２は、ヘッドレスト１の使用時の加重により、縫合部分Ｓから均等に空気を逃がすことができるので、ヘッドレスト１からエアー漏れ音が発生することなく、しかも、一体発泡成形時においても、縫合部分Ｓから均等にガスを逃がすことができるので、成形時において縫合部分Ｓから発泡液の浸み出しを防止することができる(図３参照)。
【００２４】
さらに、発泡圧をトリムカバー２の全面に渡って均一に分散でき、発泡液をスラブウレタンフォーム材６に適度に且つ均等に含浸させることができるので、含浸部８の発泡液含浸量が多くなり過ぎて含浸部(硬化層)８が厚くなり過ぎることがなく、使用時のフィーリングの悪化を防止することができる。
【００２５】
また、発泡液がスラブウレタンフォーム材６に局所的に含浸し難く、これによって含浸部８による局所的な硬化も発生し難い。含浸部８は、スラブウレタンフォーム材６の厚みの２０％に制御されており、このことが、使用時のフィーリングを良好にしている。
【００２６】
また、通気性を大きくするためには、縫合部分Ｓのミシン目を粗くし、通気性を小さくするためには、縫合部分Ｓのミシン目を細かくすることで、通気性の微調整が可能になる。
【００２７】
本発明は、前述した実施形態に限定されないことは言うまでもない。例えば、表皮５としては、合成皮のような通気性が実質的に無い材質であればよい。また、本発明に係るトリムカバー２は、自動車のシート、アームレストなどの一体発泡成形品に利用することができる。
【符号の説明】
【００２８】
１…ヘッドレスト(一体発泡成形品)、２…トリムカバー、５…表皮、６…スラブウレタンフォーム材、８…含浸部、Ｓ…縫合部分。
【図１】
2010214997.tif 000003
【図２】
2010214997.tif 000004
【図３】
2010214997.tif 000005
【図４】
2010214997.tif 000006